(57)【特許請求の範囲】
【請求項１】
電気Ｃｏめっき又は電気Ｃｏ−Ｎｉめっきを製造するための電気めっき浴であって、
２０〜２００ｇ／ＬのＣｏイオンと、
０．１〜３．０ｍｏｌ／Ｌの添加剤とを含み、
前記添加剤が、ぎ酸、ぎ酸塩、しゅう酸、しゅう酸塩、メタノール、及び過酸化水素からなる群から選ばれる一種以上であり、
アルカリ金属イオン、アルカリ土類金属イオン、Ａｌイオン、及びアンモニウムイオンのモル濃度の合計値が０．５ｍｏｌ／Ｌ以下である
ことを特徴とする電気めっき浴。
【請求項２】
電気Ｃｏめっき又は電気Ｃｏ−Ｎｉめっきを製造するための電気めっき浴であって、
２０〜２００ｇ／ＬのＣｏイオンと、
０．１〜３．０ｍｏｌ／Ｌの添加剤とを含み、
前記添加剤が、ぎ酸、ぎ酸塩、しゅう酸、しゅう酸塩、ホルムアルデヒド、メタノール、及び過酸化水素からなる群から選ばれる一種以上であり、
アルカリ金属イオン、アルカリ土類金属イオン、Ａｌイオン、及びアンモニウムイオンのモル濃度の合計値が０．５ｍｏｌ／Ｌ以下であり、
前記電気めっき浴が、さらに１００ｇ／Ｌ以下のＮｉイオンを含むことを特徴とする電気めっき浴。
【請求項３】
Ｃｏイオンを３５ｇ／Ｌ以上含むことを特徴とする請求項１又は２に記載の電気めっき浴。
【請求項４】
前記Ｃｏイオンの５０質量％以上が、硫酸コバルト、及びスルファミン酸コバルトからなる群から選択される一種以上の水溶性Ｃｏ塩のＣｏイオンであることを特徴とする請求項１〜３のいずれか一項に記載の電気めっき浴。
【請求項５】
前記Ｃｏイオンが、塩化コバルト、及びフッ化コバルトからなる群から選択される一種以上のハロゲン化合物のＣｏイオンであることを特徴とする請求項１〜３のいずれか一項に記載の電気めっき浴。
【請求項６】
前記電気めっき浴が、不溶性陽極、又は不溶性バスケットと前記不溶性バスケットの中に配されためっき金属源となる金属片とを有する可溶性陽極を用いる電気めっき製品の製造方法において用いられることを特徴とする請求項１〜５のいずれか一項に記載の電気めっき浴。
【請求項７】
請求項１〜６のいずれか一項に記載の電気めっき浴を用いた電気めっき製品の製造方法であって、
電気めっきのための陽極として、不溶性陽極、又は不溶性バスケットと前記不溶性バスケットの中に配されためっき金属源となる金属片とを有する可溶性陽極を用い、
前記電気めっき浴中の添加剤濃度が０．１〜３．０ｍｏｌ／Ｌで保持されていることを特徴とする、電気めっき製品の製造方法。
【請求項８】
前記陽極が前記不溶性陽極であり、
前記電気めっき浴が請求項４に記載の電気めっき浴である
ことを特徴とする請求項７に記載の電気めっき製品の製造方法。
【請求項９】
前記陽極が前記可溶性陽極であり、
前記電気めっき浴が請求項５に記載の電気めっき浴である
ことを特徴とする請求項７に記載の電気めっき製品の製造方法。
【請求項１０】
前処理として、めっき基材にＮｉめっき又はＮｉ合金めっきする工程を備えることを特徴とする請求項７〜９のいずれか一項に記載の電気めっき製品の製造方法。
【請求項１１】
前記めっき基材の形状が板状であることを特徴とする請求項７〜１０のいずれか一項に記載の電気めっき製品の製造方法。
【請求項１２】
前記電気めっきのための電流が一方向に通電されることを特徴とする請求項７〜１１のいずれか一項に記載の電気めっき製品の製造方法。
【請求項１３】
不溶性陽極、又は不溶性バスケットと前記不溶性バスケットの中に配された、Ｃｏ、Ｎｉ、及びこれらの合金からなる群から選択される一種以上を含む金属片とから構成された可溶性陽極である陽極と、
請求項１〜６のいずれか一項に記載の電気めっき浴と、を備えることを特徴とする電気めっき装置。
【請求項１４】
前記添加剤の濃度を測定する手段と、
前記添加剤を供給する手段と、
前記電気めっき浴中の前記添加剤の前記濃度が０．１〜３．０ｍｏｌ／Ｌで保持されるように、前記濃度に応じて前記添加剤を前記電気めっき浴に供給するように構成された添加剤制御手段と、をさらに備えることを特徴とする請求項１３に記載の電気めっき装置。
【請求項１５】
前記陽極が前記不溶性陽極であり、
前記電気めっき浴が請求項４に記載の電気めっき浴である
ことを特徴とする請求項１３又は１４に記載の電気めっき装置。
【請求項１６】
前記陽極が前記可溶性陽極であり、
前記電気めっき浴が請求項５に記載の電気めっき浴である
ことを特徴とする請求項１３又は１４に記載の電気めっき装置。
【請求項１７】
前記電気めっき装置が、電気めっきのための電流を一方向に通電させるように構成された電流制御手段を備えることを特徴とする請求項１３〜１６のいずれか一項に記載の電気めっき装置。
【発明の詳細な説明】
【技術分野】
【０００１】
本発明は、電気めっき浴、電気めっき製品の製造方法、及び電気めっき装置に関する。
【背景技術】
【０００２】
不溶性陽極を用いるＣｏめっき方法に使用するＣｏめっき浴としては、硫酸コバルトやスルファミン酸コバルトをＣｏ源とし、それらにほう酸や塩化コバルト、塩化ナトリウム等を加えた浴が多く用いられている。また、このようなＣｏめっき浴にさらにＮｉを加えて、Ｃｏ−Ｎｉ合金めっきを行うことも広く行われている。【０００３】
例えば特許文献１では硫酸コバルト：３００ｇ／Ｌ、塩化コバルト：３０ｇ／Ｌ、塩化ナトリウム：２５ｇ／Ｌ、ホウ酸：４５ｇ／Ｌのめっき浴で不溶性陽極にＴｉ板にＰｔをめっきしたものを使用し、電流密度：２．５Ａ／ｄｍ２でＮｉ系めっき鋼板にＣｏめっきしており、特許文献２では硫酸コバルト：３００ｇ／Ｌ、塩化ナトリウム：２５ｇ／Ｌ、ホウ酸：４５ｇ／Ｌのめっき浴で不溶性陽極にＴｉ板にＰｔをめっきしたものを使用し、電流密度：５Ａ／ｄｍ２で炭素質分散Ｎｉ系めっき鋼板にＣｏめっきしている。【０００４】
不溶性陽極とＣｏめっき浴を用いて連続電解する場合、陰極ではＣｏ２＋の金属Ｃｏへの還元反応が進行し、不溶性陽極では主に酸素発生反応が進行する。硫酸イオンやスルファミン酸イオンは、陰極、陽極どちらでも反応しないため、めっきによって消費されたＣｏ２＋を補給するのに硫酸コバルトやスルファミン酸コバルトを使用すると、めっき浴中に硫酸イオンやスルファミン酸イオンが濃化してしまう。そのため、塩基性炭酸ＣｏによりＣｏ２＋を補給するのが一般的である。【０００５】
非特許文献１には、Ｃｏ，Ｎｉスルファミン酸塩とホウ酸、スルファミン酸からなるめっき浴で、陽極としてＮｉ板（Ｃｏめっきの場合はＰｔ）を用いてＣｏめっきまたはＮｉ−Ｃｏ合金めっきすることが示されている。【０００６】
非特許文献２には、硫酸Ｎｉ、塩化Ｎｉ、硫酸Ｃｏ、塩化Ｃｏ、ホウ酸からなるめっき浴で、ＣｏめっきまたはＮｉ−Ｃｏ合金めっきすることが示されているが陽極に関する開示はない。【０００７】
可溶性陽極を用いるＣｏめっき方法、及びＣｏ−Ｎｉ合金めっき方法も公知である。可溶性陽極を用いる方法では、陽極に金属Ｃｏ、金属Ｎｉを用いることで、溶解反応によってＣｏ２＋及びＮｉ２＋をめっき浴に供給する。可溶性陽極の形態としては、金属のインゴットを並べる方法があるが、作業性やめっきの均一性に課題がある。このため、チタン等の耐食金属からなる不溶性のバスケットに金属片を充てんしたバスケット型陽極も知られている（例えば特許文献３）。バスケット型陽極は、Ｃｏと同族金属であるＮｉのめっきについては、極めて広く実用されている。【０００８】
非特許文献３では、硫酸Ｎｉ、塩化Ｎｉ、硫酸Ｃｏ、ホウ酸からなるめっき浴を用い、ＮｉペレットおよびＣｏペレットをＴｉバスケットに充填した不溶性バスケット型可溶性陽極で、Ｎｉ−Ｃｏ合金めっきすることが示されている。【０００９】
特許文献４では、硫酸Ｎｉ、塩化Ｎｉ、硫酸Ｃｏ、ホウ酸、ラウリル硫酸ナトリウムからなるめっき浴を用い、ＮｉペレットをＴｉバスケットに充填した不溶性バスケット型可溶性陽極で、Ｎｉ−Ｃｏ合金めっきすることが示されている。【００１０】
上記のように不溶性陽極とＣｏとを含むめっき浴を用い、陰極にＣｏを含むめっきすると、不溶性陽極上で酸素発生反応だけでなく、黒色スラッジ発生反応が進行する場合がある。そのような状態で連続めっきすると、黒色スラッジが浴を汚染し、めっき層の特性を変化させてしまうおそれがある。また、陽極表面を黒色スラッジが覆ってしまうことにより電解抵抗の増大を招き、高電圧が必要となることで電力消費量が増大したり、めっき装置の能力を超える高電圧が必要となってしまったりするおそれがある。このような場合には、浴、陽極の交換が必要となる。【００１１】
また、不溶性バスケットを使用した可溶性陽極とＣｏを含むめっき浴を用い、陰極にＣｏを含むめっきする場合、理想的には、不溶性バスケットは金属Ｃｏ等の可溶性陽極金属との間の電子伝導を担うのみで、その表面で電気化学反応は起こさないはずである。しかしながら、例えば鉄鋼薄板の連続表面処理プロセスに代表される大規模、高速処理においては、不溶性陽極上での反応と同様に黒色スラッジ発生反応が進行する場合があり、前記と同様の問題が生ずる。【００１２】
小規模な部品めっきであれば、被めっき材の周囲に多数の陽極を配置することが可能で、めっき電流密度に対して陽極の電流密度を低く抑えることが可能である。一方、連続表面処理プロセスに代表される大規模かつ高速のめっき処理においては、めっき電流密度とほぼ同程度の電流密度が陽極にも負荷されることが、上述の問題の一因である。【００１３】
このような黒色スラッジ発生反応は、特にめっき浴のＣｏイオン濃度が高い（例えば２０ｇ／Ｌ以上）である場合に顕著に生じる。電流密度を高めてめっき作業を効率化するためには、めっき浴のＣｏイオン濃度を高める必要があるが、黒色スラッジ反応を効率的に抑制する技術は確立されていない。
【先行技術文献】
【特許文献】
【００１４】
【特許文献１】特開２００６−３０７３２１号公報
【特許文献２】特開２００６−３５１４３４号公報
【特許文献３】国際公開第２０１５／１９８９５８号パンフレット
【特許文献４】特開２００７−１２２９４０号公報
【非特許文献】
【００１５】
【非特許文献１】鉄と鋼、８５（１９９９），Ｎｏ１０，７２８
【非特許文献２】東洋鋼鈑、ｖｏｌ．３９、ｐ７
【非特許文献３】東洋鋼鈑、ｖｏｌ．３９、ｐ１７
【発明の概要】
【発明が解決しようとする課題】
【００１６】
上記事情に鑑みて本発明は、高いＣｏイオン濃度を有しながら、不溶性陽極または不溶性バスケット上での黒色スラッジ反応を抑制可能な電気めっき浴を提供することを課題とする。さらに本発明は、高いＣｏイオン濃度を有する電気めっき浴と、不溶性陽極または不溶性バスケットとを組み合わせて用い、且つ陰極電流密度を高くしながらも黒色スラッジ反応を抑制可能な、電気めっき製品の製造方法及び電気めっき装置を提供することを課題とする。
【課題を解決するための手段】
【００１７】
本発明者らは、上記認識のもと鋭意検討した結果、電気めっき浴に、ぎ酸、しゅう酸、ぎ酸又はしゅう酸の塩、ホルムアルデヒド、メタノール、及び過酸化水素からなる群から選択される一種又は二種以上の添加剤を添加することで、黒色スラッジの発生を抑制できることを見出した。【００１８】
Ｃｏを含むめっき時に形成される黒色のスラッジの主成分は、Ｃｏ２＋が不溶性陽極上または不溶性バスケット上で酸化されることにより形成されたＣｏＯ（ＯＨ）である。従って、黒色スラッジの発生を抑制するためには、Ｃｏ２＋が不溶性陽極上または不溶性バスケット上で酸化される反応を抑制することが必要であると考えられた。【００１９】
Ｃｏ２＋からＣｏＯ（ＯＨ）への酸化反応を抑制するためには、不溶性陽極の場合には、酸素発生反応のみが進行し易いようにすればよい。先行技術においては、そのためには低電流密度でめっきするか、又は酸素発生過電圧が低い不溶性陽極でめっきすると良いとされる。例えば、特許文献１、特許文献２のように電流密度を２．５Ａ／ｄｍ２、又は５Ａ／ｄｍ２と低くすれば、黒色スラッジの発生は比較的軽微になるか、条件によってはほとんど発生しない。しかし、低電流密度でのめっきでは、生産性が低くなってしまうため、工業生産では必ずしも良い方法とは言えない。また、酸素発生過電圧が低い不溶性陽極でのめっきでも、電流密度を高くすると、完全には黒色スラッジの発生を抑制できない。【００２０】
また、めっき浴中のＣｏ２＋濃度を極めて低くすれば、黒色スラッジの発生は軽微になる。しかしこの場合には、陰極電流密度を低くしない限りめっきに異常が生じるため、やはり生産性が低くなってしまい工業生産には向かない。【００２１】
不溶性バスケットを有する可溶性陽極の場合には、Ｃｏの溶解反応のみが進行しやすいようにすればよいが、電流密度が高い場合、あるいは電極面積が大きくかつ液流れ等が完全に均一でない場合には、Ｃｏの溶解反応以外の電流が流れることを完全に抑制するのは難しく、不溶性バスケット上での黒色スラッジ発生を抑制できない。【００２２】
そのように黒色スラッジが発生してしまう高電流密度条件であっても、Ｃｏ２＋のＣｏＯ（ＯＨ）への酸化反応よりも容易に酸化反応が進行し易い成分からなる添加剤をＣｏめっき浴に加えることで、Ｃｏ２＋のＣｏＯ（ＯＨ）への酸化を抑制できることが分かった。具体的には、ぎ酸、しゅう酸、ぎ酸又はしゅう酸の塩、ホルムアルデヒド、及びメタノールからなる群から選択される一種以上の添加剤を電気めっき浴に加えることによって、黒色スラッジの発生を低減できることが分かった。また、電気めっき浴にＮｉが含まれる場合でも、添加剤の効果が損なわれないことが認められた。【００２３】
本発明は、上記知見に基づきなされたもので、その要旨は次の通りである。
（１）本発明の一態様に係る電気めっき浴は、電気Ｃｏめっき又は電気Ｃｏ−Ｎｉめっきを製造するための電気めっき浴であって、２０〜２００ｇ／ＬのＣｏイオンと、０．１〜３．０ｍｏｌ／Ｌの添加剤とを含み、前記添加剤が、ぎ酸、ぎ酸塩、しゅう酸、しゅう酸塩、メタノール、及び過酸化水素からなる群から選ばれる一種以上であり、アルカリ金属イオン、アルカリ土類金属イオン、Ａｌイオン、及びアンモニウムイオンのモル濃度の合計値が０．５ｍｏｌ／Ｌ以下であることを特徴とする。
（２）本発明の別の態様に係る電気めっき浴は、電気Ｃｏめっき又は電気Ｃｏ−Ｎｉめっきを製造するための電気めっき浴であって、２０〜２００ｇ／ＬのＣｏイオンと、０．１〜３．０ｍｏｌ／Ｌの添加剤とを含み、前記添加剤が、ぎ酸、ぎ酸塩、しゅう酸、しゅう酸塩、ホルムアルデヒド、メタノール、及び過酸化水素からなる群から選ばれる一種以上であり、アルカリ金属イオン、アルカリ土類金属イオン、Ａｌイオン、及びアンモニウムイオンのモル濃度の合計値が０．５ｍｏｌ／Ｌ以下であり、さらに１００ｇ／Ｌ以下のＮｉイオンを含むことを特徴とする。
（３）上記（１）又は（２）に記載の電気めっき浴は、Ｃｏイオンを３５ｇ／Ｌ以上含んでもよい。
（４）上記（１）〜（３）のいずれか一項に記載の電気めっき浴では、前記Ｃｏイオンの５０質量％以上が、硫酸コバルト、及びスルファミン酸コバルトからなる群から選択される一種以上の水溶性Ｃｏ塩のＣｏイオンであってもよい。
（５）上記（１）〜（３）のいずれか一項に記載の電気めっき浴では、前記Ｃｏイオンが、塩化コバルト、及びフッ化コバルトからなる群から選択される一種以上のハロゲン化合物のＣｏイオンであってもよい。
（６）上記（１）〜（５）のいずれか一項に記載の電気めっき浴は、不溶性陽極、又は不溶性バスケットと前記不溶性バスケットの中に配されためっき金属源となる金属片とを有する可溶性陽極を用いる電気めっき製品の製造方法において用いられてもよい。
（７）本発明の別の態様に係る電気めっき製品の製造方法は、上記（１）〜（６）のいずれか一項に記載の電気めっき浴を用いた電気めっき製品の製造方法であって、電気めっきのための陽極として、不溶性陽極、又は不溶性バスケットと前記不溶性バスケットの中に配されためっき金属源となる金属片とを有する可溶性陽極を用い、前記電気めっき浴中の添加剤濃度が０．１〜３．０ｍｏｌ／Ｌで保持されている。
（８）上記（７）に記載の電気めっき製品の製造方法では、前記陽極が前記不溶性陽極であり、前記電気めっき浴が上記（４）に記載の電気めっき浴であってもよい。
（９）上記（７）に記載の電気めっき製品の製造方法では、前記陽極が前記可溶性陽極であり、前記電気めっき浴が上記（５に記載の電気めっき浴であってもよい。
（１０）上記（７）〜（９）のいずれか一項に記載の電気めっき製品の製造方法は、前処理として、めっき基材にＮｉめっき又はＮｉ合金めっきする工程を備えてもよい。
（１１）上記（７）〜（１０）のいずれか一項に記載の電気めっき製品の製造方法では、前記めっき基材の形状が板状であってもよい。
（１２）上記（７）〜（１１）のいずれか一項に記載の電気めっき製品の製造方法では、前記電気めっきのための電流が一方向に通電されてもよい。
（１３）本発明の別の態様に係る電気めっき装置は、不溶性陽極、又は不溶性バスケットと前記不溶性バスケットの中に配された、Ｃｏ、Ｎｉ、及びこれらの合金からなる群から選択される一種以上を含む金属片とから構成された可溶性陽極である陽極と、上記（１）〜（６）のいずれか一項に記載の電気めっき浴と、を備える。
（１４）上記（１３）に記載の電気めっき装置は、前記添加剤の濃度を測定する手段と、前記添加剤を供給する手段と、前記電気めっき浴中の前記添加剤の前記濃度が０．１〜３．０ｍｏｌ／Ｌで保持されるように、前記濃度に応じて前記添加剤を前記電気めっき浴に供給するように構成された添加剤制御手段と、をさらに備えてもよい。
（１５）上記（１３）又は（１４）に記載の電気めっき装置では、前記陽極が前記不溶性陽極であり、前記電気めっき浴が上記（４）に記載の電気めっき浴であってもよい。
（１６）上記（１３）又は（１４）に記載の電気めっき装置では、前記陽極が前記可溶性陽極であり、前記電気めっき浴が上記（５）に記載の電気めっき浴であってもよい。
（１７）上記（１３）〜（１６）のいずれか一項に記載の電気めっき装置は、電気めっきのための電流を一方向に通電させるように構成された電流制御手段を備えてもよい
【発明の効果】
【００２４】
本発明の電気めっき浴によれば、生産性を高めるためにＣｏイオン濃度や電流密度を高めても、不溶性陽極又は不溶性バスケット上での黒色スラッジの発生を抑制できる。本発明の電気めっき製品の製造方法、及び電気めっき装置によれば、生産性を高めるためにＣｏイオン濃度や電流密度を高めても、不溶性陽極又は不溶性バスケット上での黒色スラッジの発生を抑制できる浴組成を維持することができる。従って、本発明によれば、連続的に長期間に渡って電流密度を高めてＣｏめっき又はＣｏ−Ｎｉ合金めっきをしても、黒色スラッジによる電気めっき浴の汚染と、これによるめっき層の特性変化を抑性でき、電気めっき浴の交換頻度を低減できる。さらに、本発明によれば、不溶性陽極または不溶性バスケットの表面の黒色スラッジ被覆を抑性でき、黒色スラッジ被覆による陽極の交換頻度を低減できる。
【図面の簡単な説明】
【００２５】
【図１】実験用のめっき装置を側面から見た模式図である。
【図２】実験用のめっき装置を上面から見た模式図である。
【発明を実施するための形態】
【００２６】
１．電気めっき浴
本実施形態に係る電気めっき浴は、例えば、不溶性陽極、または不溶性バスケットを有する可溶性陽極を用いたＣｏめっき及びＣｏ−Ｎｉ合金めっきのために用いることができる。まず、以下に、本実施形態に係る電気めっき浴について説明する。
【００２７】
（Ｃｏを含むめっき浴）
本実施形態に係る電気めっき浴としては、水溶性のＣｏ塩をＣｏ源としためっき浴を用いることができる。電気めっき浴中のＣｏイオン濃度は、２０〜２００ｇ／Ｌとする。Ｃｏイオン濃度が不足する場合、陰極電流密度を低くする必要が生じるので、めっきの生産効率が減少する。なお、不溶性陽極の場合はＣｏイオン濃度を２０ｇ／Ｌ以上とし、不溶性バスケットを有する可溶性陽極の場合にはＣｏイオン濃度を３５ｇ／Ｌ以上とした場合に、特に顕著な効果が得られる。一方、Ｃｏイオン濃度が高すぎる場合、めっき液の安定性が低下しめっき不良の原因となりやすい。Ｃｏイオン濃度を２５ｇ／Ｌ以上、４０ｇ／Ｌ以上、又は６０ｇ／Ｌ以上としてもよい。Ｃｏイオン濃度を１８０ｇ／Ｌ以下、１５０ｇ／Ｌ以下、又は１２０ｇ／Ｌ以下としてもよい。
【００２８】
なお、不溶性陽極と、塩化コバルトやフッ化コバルトをＣｏ源とした電気めっき浴とを組み合わせた場合、陽極で塩素ガスやフッ素ガスが発生することがあるため、ガスの発生量に応じたガスの回収装置を設置する必要がある。そのため、不溶性陽極と組み合わせて用いられる電気めっき浴においては、Ｃｏ源の５０％以上を硫酸コバルトまたはスルファミン酸コバルトとした浴を基本浴とすると良い。一方、不溶性バスケットを有する可溶性陽極と組み合わせて用いられる電気めっき浴においては、Ｃｏ等の可溶性金属の溶解を促進するために塩化コバルト等のハロゲン化合物をＣｏ源として用いることが望ましい。
【００２９】
また、めっき時のｐＨの変動を抑制するため、電気めっき浴にさらに緩衝剤を含有させることができる。緩衝剤としては例えば、各種弱酸、および弱酸のＣｏ塩が挙げられる。その中でもほう酸が、安定性に鑑みて使いやすい。また、光沢剤等の他の公知の添加剤も電気めっき浴に添加することができる。
【００３０】
一般に電気めっき浴においては、溶液の電気抵抗を下げるために、所謂支持電解質が添加される場合がある。しかし本実施形態に係る電気めっき浴では、支持電解質の量を減少させることが好ましい。支持電解質とは、水溶液中では電析しがたいカチオン、例えばアルカリ金属イオン、アルカリ土類金属イオン、Ａｌイオン、及びアンモニウムイオン等の水溶性塩である。なお、Ｂｅ及びＭｇはアルカリ土類金属に分類されない場合があるが、本実施形態に係る電気めっき浴においてアルカリ土類金属はＢｅ及びＭｇを含むものとみなす。
【００３１】
本実施形態に係る電気めっき浴においては、これら支持電解質の含有は許容される。ただし本実施形態に係る電気めっき浴においては、前述したようにめっき浴中のＣｏイオン濃度が比較的高いため、支持電解質めっき浴の粘度を上げる作用があると推定される。その結果として支持電解質は、陽極での反応を阻害し、黒色スラッジ反応を引き起こす場合がある。そのため、本実施形態に係る電気めっき浴は原則的に支持電解質を含有しないことが望ましい。本実施形態に係る電気めっき浴に支持電解質を含有させる場合には、支持電解質のカチオン成分であるアルカリ金属イオン、アルカリ土類金属イオン、Ａｌイオン、及びアンモニウムイオンの濃度を制限する必要がある。具体的には、電気めっき浴においてアルカリ金属イオン、アルカリ土類金属イオン、Ａｌイオン、及びアンモニウムイオンのモル濃度を合計で０．５ｍｏｌ／Ｌ以下とすることが、黒色スラッジ反応の抑制のために必要である。アルカリ金属イオン、アルカリ土類金属イオン、Ａｌイオン、及びアンモニウムイオンのモル濃度を合計で０．４ｍｏｌ／Ｌ以下、０．３ｍｏｌ／Ｌ以下、又は０．３ｍｏｌ／Ｌ以下としてもよい。
【００３２】
さらに、上述の規定を満たした上で、支持電解質のカチオン成分を構成しうる個別のイオンに関しても濃度の上限値を設けることが好ましい。個別のイオンの許容範囲について具体的に検討すると、以下の通りである。アルカリ土類金属イオン、Ａｌイオン、及びアンモニウムイオンは浴安定性も低下させる作用がある。そのため、アルカリ土類金属イオン、Ａｌイオン、及びアンモニウムイオンそれぞれの濃度は０．１５ｍｏｌ／ｌ以下、好ましくは０．１ｍｏｌ／ｌ以下とする。アルカリ金属イオンは、その濃度を０．５ｍｏｌ／ｌ以下とする。支持電解質のカチオン成分の種類は、アルカリ金属イオンの中でもコストを考慮すると、Ｎａイオン、Ｋイオンが好ましい。アルカリ金属のうちＲｂイオン、及びＣｓイオンについては、コストも高く、支持電解質のカチオンとして一般的なものではないことから、その濃度を不純物レベルに抑えるべきである。
【００３３】
電気めっき浴としては、工業的な利用の観点から、Ｃｏめっき浴またはＮｉ−Ｃｏ合金めっき浴が有効であるが、必ずしもこれに限定されるものではない。
【００３４】
電気めっき浴がＮｉイオンを含んでもよい。このような電気めっき浴によれば、Ｃｏ−Ｎｉ合金めっきを形成することが出来る。また、Ｎｉイオンが黒色スラッジ反応を促進する等の不具合を生じさせることはないと考えられている。Ｎｉイオンの濃度は１００ｇ／Ｌ以下とすることが好ましい。Ｎｉイオン濃度を５ｇ／Ｌ以上、１０ｇ／Ｌ以上、又は２０ｇ／Ｌ以上としてもよい。Ｎｉイオン濃度を８０ｇ／Ｌ以下、５０ｇ／Ｌ以下、又は４０ｇ／Ｌ以下としてもよい。Ｎｉ源としては特に限定されるものではないが、硫酸ニッケル、スルファミン酸ニッケル、硝酸ニッケル、塩化ニッケル、及びフッ化ニッケルなどが挙げられる。前述したように不溶性陽極の場合には、塩化ニッケル及びフッ化ニッケル等をＮｉ源とした場合、陽極で塩素ガス及びフッ素ガス等が発生することがあるため、ガスの発生量に応じたガスの回収装置を設置する必要があるため好ましくない。不溶性バスケットを使用した可溶性陽極の場合には、Ｎｉおよび／またはＣｏの溶解を促進するために、塩化ニッケル等のハロゲン化合物を用いることが望ましい。なお、Ｃｏめっきの諸特性を向上させるために、微量な合金元素をＣｏめっきに添加させる場合、電気めっき浴にその合金元素のイオンをさらに含有させることが出来る。
【００３５】
（建浴時の添加剤の種類、建浴時の添加剤濃度）
不溶性陽極または不溶性バスケットを有する可溶性陽極を用いた電気めっきをする際、不溶性陽極または不溶性バスケット上においてＣｏ２＋より容易に酸化分解反応が進行する添加剤を電気めっき浴に加えることにより、Ｃｏ２＋のＣｏＯ（ＯＨ）への酸化を防止することができる。ただし、添加剤を選択する際は、酸化分解反応の進行し易さだけでなく、浴の安定性や、添加剤の分解生成物がめっき浴に残留しないか、及び、めっき浴に残留してもめっき性に悪影響を及ぼさないものであるかも考慮する必要がある。
【００３６】
Ｃｏ２＋からＣｏＯ（ＯＨ）への酸化反応よりも容易に酸化反応が進行しやすい添加剤としては、各種カルボン酸などがある。その中でも、ぎ酸及びしゅう酸ならびにそれらの塩は、酸化された後にめっき浴中に分解生成物が蓄積しない。また、カルボン酸に加えて、ホルムアルデヒド、メタノール、及び過酸化水素も、酸化分解反応の容易性、及び分解生成物の影響を考慮して、添加剤として使用可能である。従って、本実施形態に係る電気めっき浴が含む添加剤は、ぎ酸、ぎ酸塩、しゅう酸、しゅう酸塩、ホルムアルデヒド、メタノール、及び過酸化水素からなる群から選ばれる一種以上とする。ここで使用できる塩は、Ｃｏ、Ｎｉ（Ｃｏ−Ｎｉ合金めっきの場合）、および水溶液中では析出し難い金属の塩も用いることができる。水溶液中では析出し難い金属としては、通常、アルカリ金属、アルカリ土類金属、及びＡｌなどが挙げられる。従って、ぎ酸塩及びしゅう酸塩の一方又は両方を、アルカリ金属、アルカリ土類金属、又はＡｌのぎ酸塩及びしゅう酸塩からなる群から選択される一種以上としてもよい。具体的には、Ｌｉ、Ｎａ、又はＫのぎ酸塩及びしゅう酸塩からなる群から選択される一種以上を添加剤としてもよい。ただし、ここでのアルカリ金属イオン等は、すでに支持電解質のところで述べたように、その濃度が高すぎると弊害もあることから、すでに述べた濃度範囲になるようにする必要がある。
【００３７】
それら添加剤は、たとえ添加量が少量であっても、添加剤が含まれない場合と比較して優れた効果を発揮する。一方、０．１ｍｏｌ／Ｌ以上の濃度となるように添加剤を含有させた方が、安定した効果を得られるので、電気めっき浴は０．１ｍｏｌ／Ｌ以上の添加剤を含むものとする。一方、あまり多量に添加剤を電気めっき浴に含有させても効果が飽和すること、及び一部の種類の添加剤については、臭気及び可燃性の問題もあることを考慮して、電気めっき浴の添加剤の濃度は３．０ｍｏｌ／Ｌ以下にした方が良い。添加剤の濃度を０．３ｍｏｌ／Ｌ以上、０．５ｍｏｌ／Ｌ以上、又は１．０ｍｏｌ／Ｌ以上としてもよい。添加剤の濃度を２．５ｍｏｌ／Ｌ以下、２．０ｍｏｌ／Ｌ以下、又は１．５ｍｏｌ／Ｌ以下としてもよい。
【００３８】
２．電気めっき製品の製造方法（電気めっき方法）
次に、本実施形態に係る電気めっき製品の製造方法について説明する。本実施形態に係る電気めっき方法は、本実施形態に係る電気めっき浴を用いた電気めっき製品の製造方法であって、電気めっきのための陽極には、不溶性陽極、又は不溶性バスケットと不溶性バスケットの中に配されためっき金属源となる金属片とを有する可溶性陽極を用い、電気めっき浴中の添加剤濃度が０．１〜３．０ｍｏｌ／Ｌで保持されていることを特徴とする。当然ながら、電気めっき製品の材料となるめっき基材は、陰極と接続される。
【００３９】
めっきの電流密度は最低でも１０Ａ／ｄｍ２〜３０Ａ／ｄｍ２程度の高い条件を適用可能である。めっきの電流密度の上限は、一般的には１００Ａ／ｄｍ２程度である。ただし、これら条件に限定されるものではない。
【００４０】
めっき電流は、通常の直流通電とすることが望ましい。いわゆるパルス状通電は避けるべきである。特に、陰極及び陽極反転させるようなパルス状通電は、めっきを溶解させることによりめっきの付着効率を低下させる。そればかりでなく、通電方向の反転は、微小な黒色スラッジのめっき巻き込みに起因すると推定される、めっき不良も引き起こすことがある。以上の事情に鑑みて、本実施形態に係るめっき製品の製造方法では少なくとも、電流の通電方向を一方向とすること、即ち、陽極と陰極とを反転させるようなパルス電流パターンを生じさせないことが好ましい。陽極と陰極とを反転させることなく電流値を増減させるようなパルス電流パターンは許容される。ただしこの場合でも、電流値の最小値が０Ａとなるようなパルス電流パターンは、めっき効率を損なうので好ましくない。
【００４１】
（陽極）
不溶性陽極とは、電気めっき作業中に電気めっき浴中に溶解しない金属（不溶性材料）から構成された陽極である。本実施形態に係る電気めっき浴中に溶解しない不溶性材料とは、例えばチタン、ジルコニウム、ニオブ、タンタル、及びハステロイ等である。また、前記耐食金属上に、Ｐｔ、Ｉｒ、またはこれらの酸化物等を被覆したものも不溶性陽極として広く用いられている。なお、Ｐｂ陽極を不溶性材料として用いることも不可能ではない。しかし、めっき浴、および形成されるめっき層中に極微量のＰｂが共析することから、Ｐｂ陽極は、環境問題を考慮してＰｂフリー化を志向する場合には好ましくない。不溶性陽極を用いて電気めっき製品を製造する場合、ＣｏめっきのＣｏ源は電気めっき浴中のＣｏイオンとなり、Ｃｏ−ＮｉめっきのＣｏ源及びＮｉ源は、電気めっき浴中のＣｏイオン及びＮｉイオンとなる。不溶性陽極を用いて電気めっき製品を製造する場合、電気めっき浴は、Ｃｏイオンの５０質量％以上が、硫酸コバルト、及びスルファミン酸コバルトからなる群から選択される一種以上の水溶性Ｃｏ塩に由来するＣｏイオンである電気めっき浴とすることが好ましい。
【００４２】
可溶性陽極とは、例えばチタン、ジルコニウム、ニオブ、タンタル、及びハステロイ等の不溶性材料から構成された不溶性バスケットと、この不溶性バスケット内に配置されためっき金属源となる金属片とを備える陽極である。めっき金属源となる金属片は、例えばＣｏ、Ｎｉ、及びこれらの合金からなる群から選択される一種以上を含む。可溶性陽極を用いて電気めっき製品を製造する場合、ＣｏめっきのＣｏ源は電気めっき浴中のＣｏイオン及び金属片となり、Ｃｏ−ＮｉめっきのＣｏ源及びＮｉ源は、電気めっき浴中のＣｏイオン及びＮｉイオン、並びに金属片となる。Ｃｏめっきの諸特性を向上させるために、微量な合金元素をＣｏめっきに添加させる場合、金属片にその合金元素をさらに含有させるか、合金元素の金属片を併用することが出来る。金属片の形状は、例えば金属粒である。可溶性陽極を用いて電気めっき製品を製造する場合、電気めっき浴は、Ｃｏイオンが、塩化コバルト、及びフッ化コバルトからなる群から選択される一種以上のハロゲン化合物のＣｏイオンである電気めっき浴であるものとすることが好ましい。
【００４３】
（電解処理中の浴に補給する添加剤の種類、電解処理中の浴の添加剤濃度）
本実施形態に係る電気めっき製品の製造方法によって電気めっきをする場合、電気めっき浴中の添加剤が電解により陽極で消耗することとなる。この場合は、０．１ｍｏｌ／Ｌ以上、３．０ｍｏｌ／Ｌ以下の添加剤濃度を保てるように、添加剤を電気めっき浴に補給すれば良い。特に補給のタイミングは限定するものではないが、添加剤濃度を常時計測し、常に一定濃度を保てるように添加しても良いし、一定時間ごとに添加剤濃度を計測し、添加剤の消耗速度を計算し、０．１ｍｏｌ／Ｌ以上、３．０ｍｏｌ／Ｌ以下の添加剤濃度を維持できるように添加剤を添加しても良い。
【００４４】
補給に用いる添加剤としては、例えばぎ酸及びしゅう酸並びにそれらのＣｏ塩、Ｎｉ塩（Ｃｏ−Ｎｉ合金めっきの場合）、ホルムアルデヒド、メタノール、及び過酸化水素からなる一種以上を自由に選んで良い。塩については、Ｌｉ、Ｎａ、ＫなどのＣｏ以外の金属塩を添加剤として用いると、Ｌｉ、Ｎａ、及びＫなどの金属イオンがめっき浴中に濃化してしまい、浴組成が変化してしまう。一方、不溶性陽極を用いた電気めっきにおいて、補給される添加剤がＣｏ塩であれば、浴組成の変化も無く、めっきで消費されたＣｏの補給にもなり好適である。
【００４５】
ぎ酸及びしゅう酸のＣｏ塩を補給できる点で、本実施形態に係る電気めっき製品の製造方法では、不溶性陽極を用いることが好ましい。また、不溶性陽極を用いる場合、電気めっき浴は、Ｃｏイオンの５０質量％以上が、硫酸コバルト、及びスルファミン酸コバルトからなる群から選択される一種以上の水溶性Ｃｏ塩に由来するＣｏイオンである電気めっき浴とすることが好ましい。
不溶性陽極の場合、めっきで消費されたＣｏイオンの補給に塩基性炭酸Ｃｏを用いることも好適である。陽極での反応で水が分解されｐＨが低下するが、塩基性炭酸ＣｏはｐＨを安定に保つ効果を有する。さらに、炭酸イオンはガスとして揮発するので、塩基性炭酸Ｃｏを用いれば、余計なイオンの濃化の問題も発生しない。Ｎｉ−Ｃｏ合金めっきの場合には、めっきで消費されたＮｉイオンの補給に塩基性炭酸Ｎｉを用いることが好適である
【００４６】
一方、不溶性バスケットを使用した可溶性陽極を用いた電気めっきに本実施形態に係る電気めっき浴を適用した場合には、不溶性バスケットにＣｏを充てんし、めっきで消費されためっき金属を陽極から補給できる点、及びめっき金属の塩よりも一般的に安価な金属状態のめっき金属がめっき金属源として使用できるなどコスト上のメリットが大きい。可溶性陽極によるＣｏの補給と、Ｃｏ塩によるＣｏの補給とを併用することもできる。
Ｎｉ−Ｃｏ合金めっきの場合には、不溶性バスケットのなかに、Ｃｏ、Ｎｉの一方または双方を充てんすればよい。一方のみを充てんする場合には、必要に応じてＣｏまたはＮｉの塩、例えば塩基性炭酸塩での補給を併用しても良い。即ち、Ｎｉ−Ｃｏ合金めっきの場合には、不溶性バスケットの中に充填されたＣｏ片によってＣｏを補給し、Ｎｉの塩（例えば塩基性炭酸Ｎｉ塩）によってＮｉを補給してもよい。この場合、Ｃｏの塩は補給してもよいし、しなくてもよい。また、不溶性バスケットの中に充てんされたＮｉ片によってＮｉを補給し、Ｃｏの塩（例えば塩基性炭酸Ｃｏ塩）によってＣｏを補給してもよい。この場合、Ｎｉの塩は補給してもよいし、しなくてもよい。あるいは、不溶性バスケットのなかにＣｏ片とＮｉ片との双方（又はＣｏ−Ｎｉ合金片）を充てんしてもよい。この場合、Ｃｏの塩及びＮｉの塩は補給してもよいし、しなくてもよい。
【００４７】
（めっき基材）
めっき基材は特に限定されないが、本実施形態に係る電気めっき製品の製造方法においては、基材形状を板状とすることが好ましい。基材形状を板とした場合、電流密度を向上させてもめっき厚の均一性が保たれるからである。基材の材質も特に限定されず、無垢の金属、Ｎｉめっき鋼材、Ｎｉ合金めっき鋼材、及びＣｏの電解精錬としてＣｏ材などを用いることができる。特に、ＮｉまたはＮｉ合金でめっきした鋼材をめっき基材とすると、鋼板から電気めっき浴への金属の溶解を抑制できるので、好ましい。従って本実施形態に係る電気めっき製品の製造方法は、前処理として、めっき基材にＮｉめっき又はＮｉ合金めっきする工程を備えてもよい。
【００４８】
（電気めっき装置）
本実施形態に係る電気めっき製品の製造方法を実施するための電気めっき装置は、例えば、不溶性陽極、又は不溶性バスケットと前記不溶性バスケットの中に配された、Ｃｏ、Ｎｉ、及びこれらの合金からなる群から選択される一種以上を含む金属片とから構成された可溶性陽極である陽極と、本実施形態に係る電気めっき浴と、を備える電気めっき装置である。この電気めっき装置の陰極は、めっき基材と接続可能な形状を有することが好ましいが、これに限定されない。この電気めっき装置は、添加剤の濃度を測定する手段と、添加剤を供給する手段と、電気めっき浴中の添加剤の濃度が０．１〜３．０ｍｏｌ／Ｌで保持されるように、濃度に応じて添加剤を電気めっき浴に供給するように構成された添加剤制御手段と、をさらに備えてもよい。この電気めっき装置は、陽極が不溶性陽極であり、電気めっき浴は、Ｃｏイオンの５０質量％以上が、硫酸コバルト、及びスルファミン酸コバルトからなる群から選択される一種以上の水溶性Ｃｏ塩のＣｏイオンである電気めっき浴であるものとしてもよい。この電気めっき装置は、陽極が可溶性陽極であり、電気めっき浴は、Ｃｏイオンが、塩化コバルト、及びフッ化コバルトからなる群から選択される一種以上のハロゲン化合物のＣｏイオンである電気めっき浴であるものとしてもよい。この電気めっき装置は、電気めっきのための電流を一方向に通電させるように構成された電流制御手段を備えてもよい。
【実施例】
【００４９】
次に、実施例を用いて本発明を非限定的に説明する。【００５０】
（各種添加剤の効果）
表１−１及び表１−４に記載の通りの組成となるように種々のＣｏめっき浴及びＣｏ−Ｎｉめっき浴を建浴し、これらを用いて実験を行った。なお、添加剤の種類及び濃度は表１−４に記載し、その他成分の組成は表１−１に記載した。表１−４に記載のＣｏイオン濃度、Ｎｉイオン濃度、およびその他金属カチオン濃度は、表１−１及び表１−４に記載の組成による建浴が行われた結果としての値である。【００５１】
実験は、図１及び図２に記載の実験用のめっき装置を用いて行った。陽極は、表１−２に記載のものとした。陰極には冷延鋼板をセットした。【００５２】
Ｃｏめっき浴の温度は５０℃とし、体積は１０Ｌとし、陰極及び陽極のうちＣｏめっき浴中に浸漬された部分の面積は、片面当たり幅５０ｍｍ×長さ１００ｍｍとし、陰極及び陽極の間の距離は２０ｍｍとした。なお、陽極がＴｉバスケットであった場合、陽極のＣｏめっき浴中に浸漬された部分の面積とは、陽極のＣｏめっき浴中に浸漬された部分の、陰極を含む仮想面に対する投影面積である。【００５３】
原則的に、陰極及び陽極の間には、５ｍ／ｍｉｎの上方向の流れを形成させた。ただし、一部の実施例では陽極及び陰極の間に流れを形成させなかった。これは、Ｔｉバスケットを用いた工業的な大規模な生産を模擬したものである。大規模生産現場においては、浴流れを形成したとしても、形成されるめっきが不均一になることは避けがたく、浴流れのばらつきによって黒色スラッジ形成が促進される。このことから、本実験では浴流れを形成しないことによってそのような状況を模擬したものである。流れの有無については表１−３に記載した。【００５４】
電流密度は１０Ａ／ｄｍ２（陽極がバスケットである場合、上述の投影面積基準で１０Ａ／ｄｍ２）とした。電源は、通常の直流電源とした。また、一部の実施例においては、めっきにより消費されたＣｏ等のめっき金属の補給をした。補給の手段としては、塩基性炭酸コバルト又は塩基性炭酸ニッケルを用いた。塩基性炭酸コバルト又は塩基性炭酸ニッケルは、溶解槽２で溶解させながら補給した。塩基性炭酸コバルト又は塩基性炭酸ニッケルの補給量は、事前に別実験を行い、通電量と付着しためっき量との関係から上記実験条件における電流効率を確認することにより決定し、電気めっき中は、それに見合った量の塩基性炭酸コバルト又は塩基性炭酸ニッケルをめっきセル１に随時添加した。塩基性炭酸コバルト又は塩基性炭酸ニッケルの補給の有無は、表１−１に記載した。連続めっき時間は５分とした。【００５５】
このような条件の連続めっき前後の陽極のＬ値の変化に基づいて、各Ｃｏめっき浴における黒色スラッジの発生量を評価した。すなわち、黒色スラッジの発生量が多いとＬ値は大きく低下し、発生量が少ないとＬ値の低下は小さい。Ｌ値の評価基準は以下のようにし、評価結果も表１−４に合わせて示した。なお、Ｌ値とは、分光測色計（ＣＭ−７００ｄ、コニカミノルタ製）を使用して、ＳＣＩ方式にて測定された、陽極のＬ＊（Ｌ＊ａ＊ｂ＊色空間（ＣＩＥ  １９７６）における明度指数）である。連続めっき後の陽極のＬ＊の測定は、陽極を電気めっき浴から取り出した後、水洗、乾燥してから実施した。なお、陽極のＬ値の測定箇所は、原則的に陰極に正対する面の中央付近としたが、実施例１８、１９、２２、２３及び比較例２においては、最も変色が大きい箇所である陰極に正対する面の喫水線付近とした。
優  ：Ｌ値の低下    ５未満
良  ：Ｌ値の低下    ５以上、１０未満
可  ：Ｌ値の低下  １０以上、２０未満
不可：Ｌ値の低下  ２０以上【００５６】
なお、実験に用いた図１および図２のめっき装置の概略は以下の通りである。めっき装置は、めっきセル１と、溶解槽２と、陽極３と、陰極４と、整流板５と、ポンプ６と撹拌羽根７とを備える。めっきセル１に、電気めっき浴を充填した。溶解槽２において、塩基性炭酸コバルト及び塩基性炭酸ニッケルを溶解させた。めっきセル１と溶解槽２との間には、めっきセル１から溶解槽２に電気めっき浴を流すための流路と、溶解槽２からめっきセル１に電気めっき浴を流すための流路とが設けられており、後者にはポンプ６が配置された。【００５７】
陽極３は、上述の不溶性陽極又は不溶性バスケットを有する可溶性陽極とされた。陰極４は上述の冷延鋼板とされた。整流板５は、陰極３と陽極４との間に電気めっき浴の流れを形成するために設けられた。ポンプ６は、溶解槽２で溶解された塩基性炭酸コバルト及び塩基性炭酸ニッケルをめっきセル１に供給するために用いられた。ポンプ６が配置された流路の端部は、めっきセル１の整流板５の下部に配置された。ポンプ６を作動させることにより、電気めっき浴をめっきセル１の下部から上部へ整流板５を介して流し、上向きの電気めっき浴の流れを形成することができた。撹拌羽根７は、塩基性炭酸コバルト及び塩基性炭酸ニッケルを均一に溶解させるために用いられた。【００５８】
【表１−１】
0006969688.tif 000002
【００５９】
【表１−２】
0006969688.tif 000003
【００６０】
【表１−３】
0006969688.tif 000004
【００６１】
【表１−４】
0006969688.tif 000005
【００６２】
実施例１〜２５で用いられた電気めっき浴は、２０〜２００ｇ／ＬのＣｏイオンと、０．１〜３．０ｍｏｌ／Ｌの添加剤とを含み、添加剤が、ぎ酸、ぎ酸塩、しゅう酸、しゅう酸塩、ホルムアルデヒド、メタノール、及び過酸化水素からなる群から選ばれる一種以上であり、アルカリ金属イオン、アルカリ土類金属イオン、Ａｌイオン、及びアンモニウムイオンが合計で０．５ｍｏｌ／Ｌ以下であった。これら実施例は、全てＬ値の低下が２０未満であり、即ち、高いＣｏイオン濃度を有しながら黒色スラッジ反応を抑制することが出来た。【００６３】
また、Ｎａイオンが含まれる実施例１と、Ｎａイオンが含まれない実施例１４とを比較すると、いずれも黒色スラッジ反応を抑制することができたが、実施例１４の方が一層顕著な効果を発揮した。同様に、Ｎａイオンが含まれる実施例１０と、Ｎａイオンが含まれない実施例８とを比較すると、いずれも黒色スラッジ反応を抑制することができたが、実施例８の方が一層顕著な効果を発揮した。Ｎａ、Ｌｉ、及びＫ等のイオンが含まれない実施例１２と、Ｎａ、Ｌｉ、及びＫ等のイオンが含まれる実施例１７、２４、及び２５とを比較すると、いずれも黒色スラッジ反応を抑制することができたが、実施例１２の方が一層顕著な効果を発揮した。以上の結果からは、Ｎａ、Ｌｉ、及びＫ等イオンの減少によって黒色スラッジ反応の抑制効果が一層高められる傾向が確認された。また、実施例８と実施例１１を比較すると、いずれも黒色スラッジ反応を抑制することができたが、支持電解質（硫酸Ｍｇ）を含む実施例１１は、これを含まない実施例８よりも若干黒色スラッジ反応の抑制効果が小さかった。以上のように、支持電解質として用いられるナトリウムイオン、リチウムイオン、カリウムイオン、及びマグネシウムイオン等は、その濃度が低い方が好ましいことが認められた。【００６４】
一方、比較例１、及び比較例２の、添加剤を全く加えていないＣｏめっき浴では、陽極のＬ値が２０以上低下し、不可となった。また、支持電解質として硫酸ナトリウムを多量に含有し、ナトリウムイオン濃度が１ｍｏｌ／Ｌを超えた比較例３も、不可となった。【００６５】
（長時間電解時の各種添加剤の補給添加による効果）
表２−１及び表２−４に記載の通りの組成となるように種々のめっき浴を建浴し、これらを用いて実験を行った。なお、添加剤の種類及び濃度は表２−４に記載し、その他成分の組成は表２−１に記載した。表２−４に記載のＣｏイオン濃度及びＮｉイオン濃度は、表２−１及び表２−４に記載の組成による建浴が行われた結果としての、建浴時のめっき浴中での値である。【００６６】
実験は、図１及び図２に記載の実験用のめっき装置を用いて行った。陽極は、表２−２に記載のものとした。陰極には冷延鋼板をセットした。【００６７】
Ｃｏめっき浴の温度は５０℃とし、体積は１０Ｌとし、陰極及び陽極のうちＣｏめっき浴中に浸漬された部分の面積は、片面当たり幅５０ｍｍ×長さ１００ｍｍとし、陽極及び陰極の間の距離は２０ｍｍとした。浸漬面積の定義は、実験例１〜２５及び比較例１〜３と同様である。【００６８】
原則的に、陰極及び陽極の間には、５ｍ／ｍｉｎの上方向の流れを形成させた。ただし、一部の実施例では陽極及び陰極の間の流れを０．５ｍ／ｍｉｎとした。各実験例における流量については表２−３に記載した。【００６９】
電流密度は１０Ａ／ｄｍ２とした（陽極がバスケットである場合、上述の投影面積基準で１０Ａ／ｄｍ２）。電源は、通常の直流電源とした。また、一部の実施例においては、めっきにより消費されたＣｏ等のめっき金属の補給をした。補給のための塩の種類及び補給の有無は表２−１に記載の通りである。補給添加剤としてコバルト塩又はニッケル塩を使用した実験例においては、その分だけ塩基性炭酸コバルト又は塩基性炭酸ニッケルの補給量を減じた。【００７０】
また、各種添加剤濃度を５分おきに測定して、各種添加剤濃度が表２−４に示す濃度になるように、建浴濃度からの減少分に相当する量の補給添加剤を、塩基性塩化コバルトの溶解槽２で溶解しながら添加した。なお、建浴時の添加剤と補給添加剤の種類とが相違する場合、それぞれのモル濃度の合計値が表２−４に示す濃度となるようにした。浴の補給に関するその他の事項については実験例１〜２５及び比較例１〜３に準じた。【００７１】
連続めっき時間は合計で３０分とした。連続めっき前後の陽極のＬ値の変化に基づいて、各めっき浴における黒色スラッジの発生量を評価した。Ｌ値の測定方法、及び評価基準は実験例１〜２５及び比較例１〜３に準じた。陽極のＬ値の測定箇所は、原則的に陰極に正対する面の中央付近としたが、実施例４４及び４６においては、最も変色が大きい箇所である陰極に正対する面の喫水線付近とした。【００７２】
【表２−１】
0006969688.tif 000006
【００７３】
【表２−２】
0006969688.tif 000007
【００７４】
【表２−３】
0006969688.tif 000008
【００７５】
【表２−４】
0006969688.tif 000009
【００７６】
比較例４の、初期の添加剤濃度が低く、さらに添加剤の補給も行わなかったＣｏめっき浴では、Ｌ値が２０以上低下し、不可となった。それに対して、添加剤を初期から含み、５分ごとに減少分を追加添加した電気めっき浴では、Ｌ値の低下が２０未満で、添加剤の効果が認められた。
【産業上の利用可能性】
【００７７】
本発明により、不溶性陽極または不溶性バスケットを含む可溶性陽極を用いたＣｏを含むめっきにおいて、電気めっき浴に犠牲陽極作用を有する添加剤を加えるという方法で、陽極上での黒色スラッジの発生を抑制し、浴の汚染防止、陽極の抵抗増大を抑制可能となった。これにより、生産性の高い高電流密度で連続めっきをしても、黒色スラッジによるめっき浴の廃棄頻度の低減、陽極の抵抗増大抑制による電解電圧の上昇を抑制可能となった。これは、経済性に優れるだけでなく、資源の有効活用に寄与する。したがって産業上の利用価値は極めて大きい。
【符号の説明】
【００７８】
１：めっきセル
２：溶解槽
３：陽極
４：鋼板（陰極）
５：整流板
６：ポンプ
７：撹拌羽根
【図１】
0006969688.tif 000010
【図２】
0006969688.tif 000011